(57)【要約】      （修正有）【課題】長期間にわたってカバーの発色に優れたゴルフボールを提供する。【解決手段】コア２と、コアを被覆するカバー３とを有し、カバーが、第一基材樹脂と蛍光顔料とを含有する樹脂組成物から形成されており、蛍光顔料が、第二基材樹脂に蛍光染料を分散させたものであり、第一基材樹脂の溶解度パラメーター値（ＳＰ１）（（ｃａｌ／ｃｍ3）0.5）と、第二基材樹脂の溶解度パラメーター値（ＳＰ２）（（ｃａｌ／ｃｍ3）0.5）との差の絶対値（│ＳＰ１−ＳＰ２│）が６以下であることを特徴とする。【選択図】図１
2018102561.tif 000002
【特許請求の範囲】
【請求項１】
コアと、前記コアを被覆するカバーとを有し、
前記カバーが、第一基材樹脂と蛍光顔料とを含有する樹脂組成物から形成されており、
前記蛍光顔料が、第二基材樹脂に蛍光染料を分散させたものであり、
前記第一基材樹脂の溶解度パラメーター値（ＳＰ１）（（ｃａｌ／ｃｍ3）0.5）と、前記第二基材樹脂の溶解度パラメーター値（ＳＰ２）（（ｃａｌ／ｃｍ3）0.5）との差の絶対値（│ＳＰ１−ＳＰ２│）が６以下であることを特徴とするゴルフボール。
【請求項２】
前記第一基材樹脂の溶解度パラメーター値（ＳＰ１）が９（ｃａｌ／ｃｍ3）0.5〜１１（ｃａｌ／ｃｍ3）0.5であり、前記第二基材樹脂の溶解度パラメーター値（ＳＰ２）が６（ｃａｌ／ｃｍ3）0.5〜１６（ｃａｌ／ｃｍ3）0.5である請求項１に記載のゴルフボール。
【請求項３】
前記カバー用の樹脂組成物が、第一基材樹脂として、ウレタン樹脂、アイオノマー樹脂およびアミド樹脂よりなる群から選択される少なくとも１種の樹脂を含有する請求項１または２に記載のゴルフボール。
【請求項４】
前記蛍光顔料が、第二基材樹脂として、ベンゾグアナミン樹脂、アクリル系樹脂およびポリエステル樹脂よりなる群から選択される少なくとも１種の樹脂を含有する請求項１〜３のいずれか一項に記載のゴルフボール。
【請求項５】
前記カバー用の樹脂組成物が、さらに脂肪酸金属塩を含有する請求項１〜４のいずれか一項に記載のゴルフボール。
【発明の詳細な説明】
【技術分野】
【０００１】
本発明は、ゴルフボールに関し、特にカバーが蛍光顔料を含有するカラーゴルフボールに関する。
【背景技術】
【０００２】
通常、ゴルフボールは白色である。雨、曇り、霧および薄暗い条件などの悪天候の場合には、白色ゴルフボールの弾道を追って、ゴルフボールの落下地点を視認することが困難である。また、白色のゴルフボールが枯れた芝生の上に止まっている場合には、ゴルフボールの近くにいても、ゴルフボールを見つけることが難しい。また、最近、ゴルフボールにファッション性を求めるゴルフプレーヤーも増加している。このような状況下、ファッション性を有する外観、悪天候での視認性などの要求を満足するために、カラーゴルフボールが提案されている。
【０００３】
一般的に、カラーゴルフボールは、カバーを形成する材料に顔料や染料を配合することで着色される。ここで、顔料や染料を十分に分散できていない場合、形成後のカバーに色ムラが生じることがある。そこで、このような色ムラを抑制する技術が提案されている。例えば、特許文献１には、コアと、該コアを被覆する少なくとも１層のカバーとを有するゴルフボールにおいて、上記カバーの最外層が（Ａ）熱可塑性樹脂、及び（Ｂ）着色用マスターバッチを含有する樹脂組成物で形成され、上記（Ｂ）着色用マスターバッチが、（ｂ−１）熱可塑性樹脂、（ｂ−２）着色剤、（ｂ−３）酸化チタン、（ｂ−４）脂肪酸の金属塩、及び（ｂ−５）分散剤を含有し、上記（ｂ−４）成分を、上記（Ａ）成分及び（ｂ−１）成分の合計１００質量部に対して０．３〜１．４質量部含有すると共に、上記（Ａ）成分の比重と上記（Ｂ）成分の比重との比（Ｂ）／（Ａ）が０．８〜１．２であり、上記（Ａ）成分及び上記（ｂ−１）成分の重量平均分子量（Ｍｗ）が１００，０００以上である樹脂組成物で形成されていることを特徴とするゴルフボールが記載されている（特許文献１（請求項１）参照）。
【先行技術文献】
【特許文献】
【０００４】
【特許文献１】特開２０１４−１２８６６６号公報
【発明の概要】
【発明が解決しようとする課題】
【０００５】
カバーを形成する材料に顔料を配合した場合、カバーの基材樹脂と顔料との定着性が悪く、カバーを形成した後、長時間が経過すると発色が不安定になることがあった。本発明は上記事情に鑑みてなされたものであり、長期間にわたってカバーの発色に優れたゴルフボールを提供することを目的とする。
【課題を解決するための手段】
【０００６】
上記課題を解決することができた本発明のゴルフボールは、コアと、前記コアを被覆するカバーとを有し、前記カバーが、第一基材樹脂と蛍光顔料とを含有する樹脂組成物から形成されており、前記蛍光顔料が、第二基材樹脂に蛍光染料を分散させたものであり、前記第一基材樹脂の溶解度パラメーター値（ＳＰ１）（（ｃａｌ／ｃｍ3）0.5）と、前記第二基材樹脂の溶解度パラメーター値（ＳＰ２）（（ｃａｌ／ｃｍ3）0.5）との差の絶対値（│ＳＰ１−ＳＰ２│）が６以下であることを特徴とする。前記差の絶対値（│ＳＰ１−ＳＰ２│）が６以下であれば、カバーの基材樹脂と蛍光顔料との定着性が良く、長期にわたって発色が良くなる。
【０００７】
前記第一基材樹脂の溶解度パラメーター値（ＳＰ１）は９（ｃａｌ／ｃｍ3）0.5〜１１（ｃａｌ／ｃｍ3）0.5が好ましく、前記第二基材樹脂の溶解度パラメーター値（ＳＰ２）は６（ｃａｌ／ｃｍ3）0.5〜１６（ｃａｌ／ｃｍ3）0.5が好ましい。前記カバー用の樹脂組成物は、第一基材樹脂として、ウレタン樹脂、アイオノマー樹脂およびアミド樹脂よりなる群から選択される少なくとも１種の樹脂を含有することが好ましい。前記蛍光顔料は、第二基材樹脂として、ベンゾグアナミン樹脂、アクリル系樹脂およびポリエステル樹脂よりなる群から選択される少なくとも１種の樹脂を含有することが好ましい。前記カバー用の樹脂組成物は、さらに脂肪酸金属塩を含有することが好ましい。
【発明の効果】
【０００８】
本発明によれば、カバーが蛍光顔料を含有するゴルフボールであって、長期間にわたってカバーの発色に優れたゴルフボールが得られる。
【図面の簡単な説明】
【０００９】
【図１】本発明の一実施形態に係るゴルフボールが示された一部切り欠き断面図。
【発明を実施するための形態】
【００１０】
本発明のゴルフボールは、コアと、前記コアを被覆するカバーとを有し、前記カバーが、第一基材樹脂と蛍光顔料とを含有する樹脂組成物から形成されている。そして、前記蛍光顔料が、第二基材樹脂に蛍光染料を分散させたものであり、前記第一基材樹脂の溶解度パラメーター値（ＳＰ１）（（ｃａｌ／ｃｍ3）0.5）と、前記第二基材樹脂の溶解度パラメーター値（ＳＰ２）（（ｃａｌ／ｃｍ3）0.5）との差の絶対値（│ＳＰ１−ＳＰ２│）が６以下であることを特徴とする。前記差の絶対値（│ＳＰ１−ＳＰ２│）が６以下であれば、カバーの基材樹脂と蛍光顔料との定着性が良く、長期にわたって発色が良くなる。
【００１１】
前記第一基材樹脂の溶解度パラメーター値（ＳＰ１）（（ｃａｌ／ｃｍ3）0.5）と、前記第二基材樹脂の溶解度パラメーター値（ＳＰ２）（（ｃａｌ／ｃｍ3）0.5）との差の絶対値（│ＳＰ１−ＳＰ２│）は３以下がより好ましく、さらに好ましくは１以下、特に好ましくは０．５以下、最も好ましくは０．３以下である。
【００１２】
前記溶解度パラメーター値（ＳＰ値）は、下記式で定義されるδｔである。
【００１３】
【数１】
2018102561.tif 000003
【００１４】
式中、Ｖは、Ｆｅｄｏｒｓによる体積Ｖ（ｃｍ３／ｍｏｌ）であり、Ｆｄｉ，Ｆｐｉ，Ｅｈｉは、HoftyzerとVan Krevelenの方法による溶解性パラメーター成分である。δｄは、Ｌｏｎｄｏｎ分散力、δｐは、双極子間力、δｈは、水素結合力である。ＳＰ値の詳しい算出方法は、Properties of Polymers (D.W. VANKREVELEN 発行元：ELSEVIER, 発行年度：Third impression  2003)の第７章に記載されている。主な官能基についての、Ｆｄｉ，Ｆｐｉ、ＥｈｉおよびＶを表１に示した。
【００１５】
【表１】
2018102561.tif 000004
【００１６】
［カバー用樹脂組成物］
カバー用樹脂組成物は、第一基材樹脂と蛍光顔料とを含有する。
【００１７】
（第一基材樹脂）
前記第一基材樹脂は特に限定されず、従来ゴルフボールのカバーに使用される樹脂が使用できる。前記第一基材樹脂の溶解度パラメーター値（ＳＰ１）（（ｃａｌ／ｃｍ3）0.5）は９以上が好ましく、より好ましくは９．５以上、さらに好ましくは９．８以上であり、１１以下が好ましく、より好ましくは１０．５以下、さらに好ましくは１０．２以下である。
【００１８】
前記第一基材樹脂としては、例えば、ポリウレタン樹脂、アイオノマー樹脂、アミド樹脂などが挙げられる。前記カバー用の樹脂組成物は、第一基材樹脂として、ウレタン樹脂、アイオノマー樹脂およびアミド樹脂よりなる群から選択される少なくとも１種の樹脂を含有することが好ましい。前記第一基材樹脂は、単独で使用してもよいし、２種以上を併用してもよい。第一基材樹脂として２種以上の樹脂を併用する場合、第一基材樹脂のＳＰ値は、各基材樹脂のＳＰ値とそれぞれの体積比率から求めることができる。例えば、２種類の基材樹脂を併用する場合、各基材樹脂の［体積比率，Ｌｏｎｄｏｎ分散力，双極子間力，水素結合力］をそれぞれ［ａ，δｄ１，δｐ１，δｈ１］、［ｂ，δｄ２，δｐ２，δｈ２］とした場合、混合物のＬｏｎｄｏｎ分散力（δｄｍ）、双極子間力（δｐｍ）、水素結合力（δｈｍ）は下記式で求められる。
【００１９】
【数２】
2018102561.tif 000005
【００２０】
（ポリウレタン樹脂）
前記ポリウレタン樹脂は、分子内にウレタン結合を複数有し熱可塑性を示すものであれば、特に限定されず、例えば、ポリイソシアネートと高分子量ポリオールとを反応させることによって、ウレタン結合が分子内に形成された生成物であり、必要に応じて、さらに低分子量ポリオールや低分子量ポリアミンなどの鎖長延長剤により鎖長延長反応させることにより得られるものである。前記ポリウレタン樹脂としては、熱可塑性ポリウレタンが好ましい。
【００２１】
前記ポリウレタン樹脂を構成するポリイソシアネート成分としては、イソシアネート基を２以上有するものであれば特に限定されず、例えば、２，４−トルエンジイソシアネート、２，６−トルエンジイソシアネート、２，４−トルエンジイソシアネートと２，６−トルエンジイソシアネートの混合物（ＴＤＩ）、４，４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）、パラフェニレンジイソシアネート（ＰＰＤＩ）などの芳香族ポリイソシアネート；４，４’−ジシクロヘキシルメタンジイソシアネート（Ｈ12ＭＤＩ）、水素添加キシリレンジイソシアネート（Ｈ6ＸＤＩ）、ヘキサメチレンジイソシアネート（ＨＤＩ）、イソホロンジイソシアネート（ＩＰＤＩ）、ノルボルネンジイソシアネート（ＮＢＤＩ）などの脂環式ポリイソシアネートまたは脂肪族ポリイソシアネートなどのうちの１種または２種以上の混合物などである。
【００２２】
耐擦過傷性を向上するという観点からは、ポリウレタン樹脂を構成するポリイソシアネート成分として、芳香族ポリイソシアネートを使用することが好ましい。芳香族ポリイソシアネートを使用することにより、得られるポリウレタンの機械的特性が向上し、耐擦過傷性に優れるカバーが得られる。また、耐候性を向上するという観点からは、ポリウレタン樹脂を構成するポリイソシアネート成分として、非黄変性のポリイソシアネート（ＴＭＸＤＩ、ＸＤＩ、ＨＤＩ、Ｈ6ＸＤＩ、ＩＰＤＩ、Ｈ12ＭＤＩ、ＮＢＤＩなど）を使用することが好ましく、さらに好ましくは４，４’−ジシクロヘキシルメタンジイソシアネート（Ｈ12ＭＤＩ）を使用する。４，４’−ジシクロヘキシルメタンジイソシアネート（Ｈ12ＭＤＩ）は剛直な構造を有しており、得られるポリウレタンの機械的特性が向上し、耐擦過傷性に優れるカバーが得られるからである。
【００２３】
前記ポリウレタン樹脂を構成するポリオール成分としては、ヒドロキシ基を複数有するものであれば特に限定されず、例えば、低分子量のポリオールや高分子量のポリオールなどを挙げることができる。低分子量のポリオールとしては、例えば、エチレングリコール、ジエチレングリコール、トリエチレングリコール、プロパンジオール（例：１，２−プロパンジオール、１，３−プロパンジオール、２−メチル−１，３−プロパンジオールなど）、ジプロピレングリコール、ブタンジオール（例：１，２−ブタンジオール、１，３−ブタンジオール、１，４−ブタンジオール、２，３−ブタンジオール、２，３−ジメチル−２，３−ブタンジオールなど）、ネオペンチルグリコール、ペンタンジオール、ヘキサンジオール、ヘプタンジオール、オクタンジオール、１，６−シクロへキサンジメチロール、アニリン系ジオール、ビスフェノールＡ系ジオールなどのジオール；グリセリン、トリメチロールプロパン、ヘキサントリオールなどのトリオール；ペンタエリスリトール、ソルビトールなどのテトラオールまたはヘキサオールなどが挙げられる。
【００２４】
高分子量のポリオールとしては、例えば、ポリオキシエチレングリコール（ＰＥＧ）、ポリオキシプロピレングリコール（ＰＰＧ）、ポリオキシテトラメチレングリコール（ＰＴＭＧ）などのポリエーテルポリオール；ポリエチレンアジペート（ＰＥＡ）、ポリブチレンアジペート（ＰＢＡ）、ポリヘキサメチレンアジペート（ＰＨＭＡ）などの縮合系ポリエステルポリオール；ポリ−ε−カプロラクトン（ＰＣＬ）などのラクトン系ポリエステルポリオール；ポリヘキサメチレンカーボネートなどのポリカーボネートポリオール；およびアクリルポリオールなどが挙げられ、上述したポリオールの少なくとも２種以上の混合物であってもよい。
【００２５】
高分子量のポリオールの数平均分子量は、特に限定されるものではないが、例えば、４００以上であることが好ましく、より好ましくは１，０００以上である。高分子量ポリオールの数平均分子量を４００以上とすることにより、得られるポリウレタンが硬くなりすぎず、ゴルフボールの打球感が向上するからである。また、高分子量ポリオールの数平均分子量は、特に限定されるものではないが、１０，０００以下であることが好ましく、より好ましくは８，０００以下である。なお、ポリオール成分の数平均分子量は、例えば、ゲルパーミエーションクロマトグラフィ（ＧＰＣ）により、標準物質としてポリスチレン、溶離液としてテトラヒドロフラン、カラムとしてＴＳＫ−ＧＥＬ  ＳＵＰＥＲＨ２５００（東ソー株式会社製）２本を用いて測定すればよい。
【００２６】
また、必要に応じて前記ポリウレタン樹脂を構成するポリアミンは、少なくとも２以上のアミノ基を有するものであれば特に限定されない。前記ポリアミンとしては、エチレンジアミン、プロピレンジアミン、ブチレンジアミン、ヘキサメチレンジアミンなどの脂肪族系ポリアミン；イソホロンジアミン、ピペラジンなどの脂環式系ポリアミン；および、芳香族ポリアミンなどが挙げられる。
【００２７】
前記芳香族ポリアミンは、少なくとも２以上のアミノ基が芳香環に直接または間接的に結合しているものであれば、特に限定されない。ここで、間接的に結合しているとは、アミノ基が、例えば低級アルキレン基を介して芳香環に結合していることをいう。前記芳香族ポリアミンとしては、例えば、１つの芳香環に２以上のアミノ基が結合している単環式芳香族ポリアミンでもよいし、少なくとも１つのアミノ基が１つの芳香環に結合しているアミノフェニル基を２個以上含む多環式芳香族ポリアミンでもよい。
【００２８】
前記単環式芳香族ポリアミンとしては、例えば、フェニレンジアミン、トルエンジアミン、ジエチルトルエンジアミン、ジメチルチオトルエンジアミンなどのアミノ基が芳香環に直接結合しているタイプ；キシリレンジアミンのようなアミノ基が低級アルキレン基を介して芳香環に結合しているタイプなどが挙げられる。また、前記多環式芳香族ポリアミンとしては、少なくとも２つのアミノフェニル基が直接結合しているポリ（アミノベンゼン）でもよいし、少なくとも２つのアミノフェニル基が低級アルキレン基やアルキレンオキシド基を介して結合していてもよい。これらのうち、低級アルキレン基を介して２つのアミノフェニル基が結合しているジアミノジフェニルアルカンが好ましく、４，４’−ジアミノジフェニルメタン及びその誘導体が特に好ましい。
【００２９】
前記ポリウレタン樹脂の構成態様としては、特に限定されるものではないが、例えば、ポリイソシアネート成分と高分子量ポリオール成分によって構成されている態様；ポリイソシアネート成分と高分子量ポリオール成分と低分子量ポリオール成分によって構成されている態様；ポリイソシアネート成分と高分子量ポリオール成分と低分子量ポリオール成分とポリアミン成分とによって構成されている態様；ポリイソシアネート成分と高分子量ポリオール成分とポリアミン成分とによって構成されている態様などを挙げることができる。
【００３０】
前記ポリウレタン樹脂のスラブ硬度は、ショアＤ硬度で、２０以上が好ましく、２６以上が更に好ましく、５５以下が好ましく、５２以下がより好ましく、４９以下がさらに好ましい。ポリウレタン樹脂の硬度を、ショアＤ硬度で２０以上とすることにより、カバー用組成物が柔らかくなりすぎず、良好な反発性能が得られる。また、ポリウレタン樹脂の硬度を、ショアＤ硬度で５５以下とすることにより、カバー用組成物が硬くなりすぎず、十分な耐久性が得られる。前記ポリウレタン樹脂の具体例としては、ＢＡＳＦジャパン株式会社製の「エラストラン（登録商標）１１９５ＡＴＲ、ＥＴ８８０、１１９８ＡＴＲ、１１５４Ｄ、ＮＹ８２Ａ」などを挙げることができる。
【００３１】
（アイオノマー樹脂）
前記アイオノマー樹脂としては、オレフィンと、炭素数３〜８個のα，β−不飽和カルボン酸との二元共重合体の金属イオン中和物からなるアイオノマー樹脂（以下、「二元系アイオノマー樹脂」と称する場合がある。）；オレフィンと炭素数３〜８個のα，β−不飽和カルボン酸とα，β−不飽和カルボン酸エステルとの三元共重合体の金属イオン中和物からなるアイオノマー樹脂（以下、三元系アイオノマー樹脂」と称する場合がある。）；または、これらの混合物を挙げることができる。
【００３２】
前記オレフィンとしては、炭素数が２〜８個のオレフィンが好ましく、例えば、エチレン、プロピレン、ブテン、ペンテン、ヘキセン、ヘプテン、オクテンなどが挙げられ、エチレンが好ましい。前記炭素数が３〜８個のα，β−不飽和カルボン酸としては、例えば、アクリル酸、メタクリル酸、フマル酸、マレイン酸、クロトン酸などが挙げられ、アクリル酸またはメタクリル酸が好ましい。
【００３３】
α，β−不飽和カルボン酸エステルとしては、炭素数が３〜８個α，β−不飽和カルボン酸のアルキルエステルが好ましく、アクリル酸、メタクリル酸、フマル酸またはマレイン酸のアルキルエステルがより好ましく、特にアクリル酸アルキルエステルまたはメタクリル酸アルキルエステルが好ましい。エステルを構成するアルキル基としては、メチル、エチル、プロピル、ｎ−ブチル、イソブチルエステルなどが挙げられる。
【００３４】
前記二元系アイオノマー樹脂としては、エチレン−（メタ）アクリル酸二元共重合体の金属イオン中和物が好ましい。前記三元系アイオノマー樹脂としては、エチレンと（メタ）アクリル酸と（メタ）アクリル酸エステルとの三元共重合体の金属イオン中和物が好ましい。ここで、（メタ）アクリル酸とは、アクリル酸および／またはメタクリル酸を意味する。
【００３５】
前記二元系アイオノマー樹脂を構成する二元共重合体、および、三元系アイオノマー樹脂を構成する三元共重合体は、共重合体中の炭素数３〜８個のα，β−不飽和カルボン酸成分の含有率が、４質量％以上が好ましく、より好ましくは６質量％以上、さらに好ましくは８質量％以上であり、５０質量％以下が好ましく、より好ましくは３０質量％以下、さらに好ましくは２０質量％以下、特に好ましくは１５質量％以下である。炭素数３〜８個のα，β−不飽和カルボン酸成分の含有率が、４質量％以上であれば二元系アイオノマー樹脂がより高反発となり、５０質量％以下であれば二元系アイオノマー樹脂の柔軟性が向上する。
【００３６】
前記二元系アイオノマー樹脂、および／または、三元系アイオノマー樹脂のカルボキシル基の少なくとも一部を中和する金属イオンとしては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。前記二元系アイオノマー樹脂、および、三元系アイオノマー樹脂は、Ｎａ+、Ｍｇ2+、Ｃａ2+、および、Ｚｎ2+よりなる群から選択される少なくとも１種の金属イオンにより中和されていることが好ましい。
【００３７】
前記二元系アイオノマー樹脂、および、三元系アイオノマー樹脂のカルボキシル基の中和度は、１５モル％以上が好ましく、より好ましくは２０モル％以上、さらに好ましくは５０モル％以上であり、１００モル％以下が好ましく、８５モル％以下がより好ましい。中和度が１５モル％以上であれば、得られるゴルフボールの反発性および耐久性が良好になる。一方、中和度が１００モル％以下であれば、ゴルフボール用樹脂組成物の流動性が良好になる（成形性が良い）。なお、前記アイオノマー樹脂のカルボキシル基の中和度は、下記式で求めることができる。
アイオノマー樹脂の中和度（モル％）＝１００×共重合体中の中和されているカルボキシル基のモル数／共重合体中のカルボキシル基の総モル数
【００３８】
前記二元系アイオノマー樹脂、および、三元系アイオノマー樹脂は、予め中和されたアイオノマー樹脂を用いてもよいし、オレフィンと、炭素数３〜８個のα，β−不飽和カルボン酸との二元共重合体、および／または、オレフィンと炭素数３〜８個のα，β−不飽和カルボン酸とα，β−不飽和カルボン酸エステルとの三元共重合体と、金属化合物とを混合して用いてもよい。また、二元系アイオノマー樹脂および三元系アイオノマー樹脂は、それぞれ単独で使用してもよいし、２種以上を併用してもよい。
【００３９】
前記金属化合物としては、カルボキシ基を中和することができるものであれば、特に限定されず、例えば、水酸化マグネシウム、水酸化亜鉛、水酸化カルシウム、水酸化ナトリウム、水酸化リチウム、水酸化カリウム、水酸化銅などの金属水酸化物；酸化マグネシウム、酸化カルシウム、酸化亜鉛、酸化銅などの金属酸化物；炭酸マグネシウム、炭酸亜鉛、炭酸カルシウム、炭酸ナトリウム、炭酸リチウム、炭酸カリウムなどの金属炭酸化物が挙げられる。
【００４０】
前記二元系アイオノマー樹脂としては、ハイミラン（登録商標）１５５５（Ｎａ）、１５５７（Ｚｎ）、１６０５（Ｎａ）、１７０６（Ｚｎ）、１７０７（Ｎａ）、ＡＭ７３１１（Ｍｇ）、ＡＭ７３２９（Ｚｎ）（三井・デュポンポリケミカル社製）；サーリン（登録商標）８９４５（Ｎａ）、９９４５（Ｚｎ）、８１４０（Ｎａ）、８１５０（Ｎａ）、９１２０（Ｚｎ）、９１５０（Ｚｎ）、６９１０（Ｍｇ）、６１２０（Ｍｇ）、７９３０（Ｌｉ）、７９４０（Ｌｉ）、ＡＤ８５４６（Ｌｉ）（デュポン社製）；アイオテック（登録商標）８０００（Ｎａ）、８０３０（Ｎａ）、７０１０（Ｚｎ）、７０３０（Ｚｎ）（エクソンモービル化学社製）などが挙げられる。
【００４１】
前記三元系アイオノマー樹脂としては、ハイミランＡＭ７３２７（Ｚｎ）、１８５５（Ｚｎ）、１８５６（Ｎａ）、ＡＭ７３３１（Ｎａ）（三井・デュポンポリケミカル社製）；サーリン６３２０（Ｍｇ）、８１２０（Ｎａ）、８３２０（Ｎａ）、９３２０（Ｚｎ）、９３２０Ｗ（Ｚｎ）、ＨＰＦ１０００（Ｍｇ）、ＨＰＦ２０００（Ｍｇ）（デュポン社製）；アイオテック７５１０（Ｚｎ）、７５２０（Ｚｎ）（エクソンモービル化学社製）などが挙げられる。
【００４２】
前記二元共重合体としては、ニュクレル（登録商標）Ｎ１０５０Ｈ、Ｎ２０５０Ｈ、Ｎ１１１０Ｈ、Ｎ０２００Ｈ（三井・デュポンポリケミカル社製）；プリマコール（登録商標）５９８０Ｉ（ダウ・ケミカル社製）などが挙げられる。前記三元共重合体としては、ニュクレルＡＮ４３１８、ＡＮ４３１９（三井・デュポンポリケミカル社製）、プリマコールＡＴ３１０、ＡＴ３２０（ダウ・ケミカル社製）などが挙げられる。前記商品名の後の括弧内に記載したＮａ、Ｚｎ、Ｌｉ、Ｍｇなどは、これらの中和金属イオンの金属種を示している。
【００４３】
（蛍光顔料）
前記蛍光顔料は、第二基材樹脂に蛍光染料を分散させたものである。前記蛍光顔料としては、第二基材樹脂に蛍光染料を分散させ、固着させたものが好ましい。第二基材樹脂に蛍光染料を固着させたものとしては、例えば、第二基材樹脂として熱硬化性樹脂を使用して蛍光染料を固定したもの；蛍光染料と基剤樹脂を反応させて固定したものが挙げられる。
【００４４】
第二基材樹脂
前記第二基材樹脂は特に限定されず、従来蛍光顔料に使用される樹脂が使用できる。前記第二基材樹脂の溶解度パラメーター値（ＳＰ２）（（ｃａｌ／ｃｍ3）0.5）は６以上が好ましく、より好ましくは８以上、さらに好ましくは９以上であり、１６以下が好ましく、より好ましくは１３以下、さらに好ましくは１１以下である。
【００４５】
前記第二基材樹脂としては、例えば、ベンゾグアナミン樹脂、アクリル系樹脂、ポリエステル樹脂などが挙げられる。前記蛍光顔料は、第二基材樹脂として、ベンゾグアナミン樹脂、アクリル系樹脂およびポリエステル樹脂よりなる群から選択される少なくとも１種の樹脂を含有することが好ましい。前記第二基材樹脂は、単独で使用してもよいし、２種以上を併用してもよい。第二基材樹脂として２種以上の樹脂を併用する場合、第二基材樹脂のＳＰ値は、前記第一基材樹脂と同様に、各基材樹脂のＳＰ値とそれぞれの体積比率から求めることができる。
【００４６】
ベンゾグアナミン樹脂
ベンゾグアナミン樹脂としては、ベンゾグアナミンとホルムアルデヒドとの縮合物が挙げられる。
【００４７】
アクリル系樹脂
アクリル系樹脂としては、アクリル酸エステルまたはメタクリル酸エステルの重合体が挙げられる。前記アクリル酸エステルの重合体としては、ポリアクリル酸メチル、ポリアクリル酸エチル、ポリアクリル酸ブチルなどが挙げられる。前記メタクリル酸エステルの重合体としては、ポリメタクリル酸メチル、ポリメタクリル酸エチル、ポリメタクリル酸ブチルなどが挙げられる。
【００４８】
ポリエステル樹脂
前記ポリエステル樹脂は、分子の主鎖にエステル結合を複数有するものであれば特に限定されず、例えば、ジカルボン酸とジオールとを反応させることにより得られるものが好ましい。
【００４９】
蛍光染料
蛍光染料は、有機系または無機系のいずれであっても良く、市販されているいずれの蛍光染料であってもよい。前記蛍光染料としては、例えば、チオキサンテン誘導体、サンテン誘導体、ペリレン誘導体、ペリレンイミド誘導体、クマリン誘導体、チオインジゴ誘導体、ナフタルイミド誘導体、及び、メチン誘導体などを挙げることができる。
【００５０】
前記蛍光染料としては、特に限定されないが、具体例を商品名で例示すると、Ｌｕｍｏｇｅｎ Ｆ Ｏｒａｎｇｅ.ＴＭ. ２４０（ＢＡＳＦ社製）；Ｌｕｍｏｇｅｎ Ｆ Ｙｅｌｌｏｗ.ＴＭ. ０８３（ＢＡＳＦ社製）;Ｈｏｓｔａｓｏｌ Ｙｅｌｌｏｗ.ＴＭ. ３Ｇ（Ｈｏｅｃｈｓｔ−Ｃｅｌａｎｅｓｅ社製）;Ｏｒａｓｅｔ Ｙｅｌｌｏｗ.ＴＭ. ８ＧＦ（Ｃｉｂａ−Ｇｅｉｇｙ社製）;Ｆｌｕｏｒｏｌ ０８８.ＴＭ.（ＢＡＳＦ社製）;Ｔｈｅｒｍｏｐｌａｓｔ Ｆ Ｙｅｌｌｏｗ.ＴＭ. ０８４（ＢＡＳＦ社製）;Ｇｏｌｄｅｎ Ｙｅｌｌｏｗ.ＴＭ. Ｄ−３０４（ＤａｙＧｌｏ社製）;Ｍｏｈａｗｋ Ｙｅｌｌｏｗ.ＴＭ. Ｄ−２９９（ＤａｙＧｌｏ社製）;Ｐｏｔｏｍａｃ Ｙｅｌｌｏｗ.ＴＭ. Ｄ−８３８（ＤａｙＧｌｏ社製）;Ｐｏｌｙｆａｓｔ Ｂｒｉｌｌｉａｎｔ Ｒｅｄ.ＴＭ. ＳＢ（Ｋｅｙｓｔｏｎｅ社製）などの黄色系蛍光染料を挙げることができる。
【００５１】
前記蛍光顔料の含有量は、第一基材樹脂１００質量部に対して、１質量部以上が好ましく、より好ましくは２質量部以上であり、１０質量部以下が好ましく、より好ましくは７質量部以下、さらに好ましくは５質量部以下である。
【００５２】
（紫外線吸収剤、光安定剤）
前記蛍光顔料は、光安定性が低いため、カバー用樹脂組成物は、紫外線吸収剤または光安定剤を含有することが好ましい。前記紫外線吸収剤または光安定剤としては、特に限定されず、市販のいずれの製品であってもよい。紫外線吸収剤としては、例えば、サリチル酸誘導体、ベンゾフェノン誘導体、ベンゾトリアゾール誘導体、シアノアクリレート誘導体、トリアジン誘導体、ニッケル錯体等が挙げられる。光安定剤としては、例えば、ヒンダードアミン誘導体等が挙げられる。
【００５３】
サリチル酸誘導体の紫外線吸収剤としては、フェニルサリシレート、ｐ−ｔ−ブチルフェニルサリシレート、ｐ−オクチルフェニルサリシレート等；ベンゾフェノン誘導体の紫外線吸収剤としては、２，４−ジヒドロキシベンゾフェノン、２−ヒドロキシ−４−メトキシベンゾフェノン、２−ヒドロキシ−４−オクチロキシベンゾフェノン、２，２−ジヒドロキシ−４，４’−メトキシベンゾフェノン等；ベンゾトリアゾール誘導体の紫外線吸収剤としては、２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’−ｔ−ブチル−５’−メチルフェニル）−５−クロロベンゾトリアゾール、２−［２−ヒドロキシ−３，５−ビス（α，α’−ジメチルベンジル）フェニル］−２Ｈ−ベンゾトリアゾール、２−（５−メチル−２−ヒドロキシフェニル）ベンゾトリアゾール等；シアノアクリレート誘導体の紫外線吸収剤としては、２−エチルヘキシル−２−シアノ−３，３’−ジフェニルアクリレート、エチル−２−シアノ−３，３’−ジフェニルアクリレート等；トリアジン誘導体の紫外線吸収剤としては、２−（４，６−ジフェニル−１，３，５−トリアジン−２−イル）−５［（ヘキシル）オキシ］−フェノール、２，４−ビス（２−ヒドロキシ−４−ブチロキシフェニル）−６−（２，４−ビス−ブチロキシフェニル）−１，３，５−トリアジン、２−（４−｛［２−ヒドロキシ−３−（２’−エチル）ヘキシル］オキシ｝−２−ヒドロキシフェニル）−４，６−ビス（２，４−ジメチルフェニル）−１，３，５−トリアジン等が挙げられる。具体的には、住友化学社製の「スミソープ１３０」、「スミソープ１４０」（いずれもベンゾフェノン系の紫外線吸収剤）、チバ・スペシャルティ・ケミカルズ社製の「チヌビン（ＴＩＮＵＶＩＮ）２３４」、「チヌビン９００」、「チヌビン３２６」、「チヌビンＰ」（いずれもベンゾトリアゾール系）、ＢＡＳＦ社製の「Ｕｖｉｎｕｌ  Ｎ−３５」（シアノアクリレート系）、チバ・スペシャルティ・ケミカルズ社製の「チヌビン１５７７」、「チヌビン４６０」、「チヌビン４０５」（トリアジン系）等が挙げられる。これらの紫外線吸収剤は１種類を単独で使用してもよく、２種以上を組み合わせて用いてもよい。なお、本発明において使用可能な紫外線吸収剤はこれらに限定されるものではなく、従来公知の紫外線吸収剤はいずれも使用可能である。
【００５４】
ヒンダードアミン誘導体等の光安定剤としては、ビス（１，２，２，６，６−ペンタメチル−４−ピペリジル）｛［３，５−ビス（１，１’−ジメチルエチル）−４−ヒドロキシフェニル］メチル｝ブチルマロネート、１−｛２−［３−（３，５−ジ−ｔ−ブチル−４−ヒドロキシフェニル）プロピオニルオキシ］エチル｝−４−［３−（３，５−ジ−ｔ−ブチル−４−ヒドロキシフェニル）プロピオニルオキシ］−２，２，６，６−テトラメチルピペリジン、ビス（２，２，６，６−テトラメチル−４−ピペリジル）セバケート等が挙げられる。具体的には、チバ・スペシャルティ・ケミカルズ社製の「サノールＬＳ−２６２６」、「チヌビン１４４」、城北化学工業社の「ＪＦ−９０」等が挙げられる。
【００５５】
（脂肪酸金属塩）
前記樹脂組成物は、さらに脂肪酸金属塩を含有することが好ましい。脂肪酸金属塩を配合することで、発色性が安定する。これは、脂肪酸金属塩を配合することで、第一基材樹脂と蛍光顔料との間に新たな分子間相互作用が生じ、蛍光顔料をカバー中に留めておく力が大きくなるためと考えられる。
【００５６】
前記脂肪酸金属塩は、脂肪族カルボン酸の金属塩であれば特に限定されず、飽和脂肪酸の金属塩、不飽和脂肪酸の金属塩のいずれでもよい。また、前記脂肪酸金属塩を構成する脂肪酸は、ヒドロキシ基などの官能基を有していてもよい。前記脂肪酸金属塩は単独で使用してもよいし、２種以上を併用してもよい。
【００５７】
前記脂肪酸金属塩を構成する脂肪酸の炭素数は、１２以上、３０以下が好ましい。脂肪酸の炭素数が１２以上３０以下であれば、第一基材樹脂および蛍光顔料との間に分子間相互作用を生じやすくなる。
【００５８】
前記飽和脂肪酸の具体例（ＩＵＰＡＣ名）としては、ドデカン酸（Ｃ１２）、トリデカン酸（Ｃ１３）、テトラデカン酸（Ｃ１４）、ペンタデカン酸（Ｃ１５）、ヘキサデカン酸（Ｃ１６）、ヘプタデカン酸（Ｃ１７）、オクタデカン酸（Ｃ１８）、ノナデカン酸（Ｃ１９）、イコサン酸（Ｃ２０）、ヘンイコサン酸（Ｃ２１）、ドコサン酸（Ｃ２２）、トリコサン酸（Ｃ２３）、テトラコサン酸（Ｃ２４）、ペンタコサン酸（Ｃ２５）、ヘキサコサン酸（Ｃ２６）、ヘプタコサン酸（Ｃ２７）、オクタコサン酸（Ｃ２８）、ノナコサン酸（Ｃ２９）、トリアコンタン酸（Ｃ３０）などが挙げられる。
【００５９】
前記飽和脂肪酸の具体例（慣用名）としては、ラウリン酸（Ｃ１２）、ミリスチン酸（Ｃ１４）、ペンタデシル酸（Ｃ１５）、パルミチン酸（Ｃ１６）、マルガリン酸（Ｃ１７）、ステアリン酸（Ｃ１８）、アラキジン酸（Ｃ２０）、ベヘン酸（Ｃ２２）、リグノセリン酸（Ｃ２４）、セロチン酸（Ｃ２６）、モンタン酸（Ｃ２８）、メリシン酸（Ｃ３０）などが挙げられる。
【００６０】
前記不飽和脂肪酸の具体例（ＩＵＰＡＣ名）としては、ドデセン酸（Ｃ１２）、トリデセン酸（Ｃ１３）、テトラデセン酸（Ｃ１４）、ペンタデセン酸（Ｃ１５）、ヘキサデセン酸（Ｃ１６）、ヘプタデセン酸（Ｃ１７）、オクタデセン酸（Ｃ１８）、ノナデセン酸（Ｃ１９）、イコセン酸（Ｃ２０）、ヘンイコセン酸（Ｃ２１）、ドコセン酸（Ｃ２２）、トリコセン酸（Ｃ２３）、テトラコセン酸（Ｃ２４）、ペンタコセン酸（Ｃ２５）、ヘキサコセン酸（Ｃ２６）、ヘプタコセン酸（Ｃ２７）、オクタコセン酸（Ｃ２８）、ノナコセン酸（Ｃ２９）、トリアコンテン酸（Ｃ３０）などが挙げられる。
【００６１】
前記不飽和脂肪酸の具体例（慣用名）としては、例えば、ミリストレイン酸（Ｃ１４）、パルミトレイン酸（Ｃ１６）、ステアリドン酸（Ｃ１８）、エライジン酸（Ｃ１８）、バクセン酸（Ｃ１８）、オレイン酸（Ｃ１８）、リノール酸（Ｃ１８）、リノレン酸（Ｃ１８）、エライジン酸（Ｃ１８）、ガドレイン酸（Ｃ２０）、アラキドン酸（Ｃ２０）、エイコセン酸（Ｃ２０）、エイコサペンタエン酸（Ｃ２０）、エイコサジエン酸（Ｃ２０）、ドコサヘキサエン酸（Ｃ２２）、エルカ酸（Ｃ２２）、ネルボン酸（Ｃ２４）などが挙げられる。
【００６２】
ヒドロキシ基を有する脂肪酸としては、リシノール酸、ヒドロキシラウリン酸（例えば、１０−ヒドロキシラウリン酸、１２−ヒドロキシラウリン酸）、ヒドロキシミリスチン酸（例えば、２−ヒドロキシミリスチン酸、３−ヒドロキシミリスチン酸）、ヒドロキシパルミチン酸（例えば、２−ヒドロキシパルミチン酸）、ヒドロキシステアリン酸（例えば、１２−ヒドロキシステアリン酸）などが挙げられる。
【００６３】
前記脂肪酸金属塩を構成する脂肪酸としては、ラウリン酸、リシノール酸、ヒドロキシステアリン酸が好ましい。
【００６４】
前記脂肪酸金属塩の金属成分としては、ナトリウム、カリウム、リチウムなどの１価の金属イオン；マグネシウム、カルシウム、亜鉛、バリウム、カドミウムなどの２価の金属イオン；アルミニウムなどの３価の金属イオン；錫、ジルコニウムなどのその他のイオンが挙げられる。前記金属成分は、単独または２種以上の混合物として使用することもできる。これらの中でも、前記金属成分としては、バリウム、亜鉛などの２価の金属が好ましい。
【００６５】
前記脂肪酸金属塩の含有量は、第一基材樹脂１００質量部に対して、０．０１質量部以上が好ましく、より好ましくは０．１質量部以上、さらに好ましくは０．２５質量部以上であり、１質量部以下が好ましく、より好ましくは０．７５質量部以下、さらに好ましくは０．５質量部以下である。脂肪酸金属塩の含有量が０．０１質量部以上であれば第一基材樹脂と蛍光顔料との間に新たな分子間相互作用を生じさせる効果がより大きくなり、発色安定性がより向上し、１質量部以下であれば分散不良の発生が抑制され、分子間相互作用が効果的に発揮される。
【００６６】
前記樹脂組成物中の前記蛍光顔料と前記脂肪酸金属塩との質量比（脂肪酸金属塩／蛍光顔料）は、０．０１以上が好ましく、より好ましくは０．０３以上、さらに好ましくは０．０５以上であり、０．２０以下が好ましく、より好ましくは０．１４以下、さらに好ましくは０．０８以下である。前記質量比が０．０１以上０．２０以下であれば第一基材樹脂と蛍光顔料との間に新たな分子間相互作用を生じさせる効果がより大きくなり、発色安定性がより向上する。
【００６７】
前記樹脂組成物が脂肪酸金属塩を含有する場合、第一基材樹脂がポリウレタン樹脂、第二基材樹脂がベンゾグアナミン樹脂であることが好ましい。脂肪酸金属塩の炭化水素鎖がベンゾグアナミン樹脂のベンゼン環部分と相互作用し、また、脂肪酸金属塩のカルボキシレート基がポリウレタン樹脂のウレタン基と相互作用し、蛍光顔料をカバー中に留めておく力がより大きくなる。
【００６８】
（酸化チタン）
蛍光顔料を含有するカバーは、透明または半透明が好ましい態様であるが、カバーは酸化チタンを含有しても良い。蛍光顔料と少量の酸化チタンとを組み合わせることにより、鮮やかな色を有する半透明のカバーが得られる。前記酸化チタンは隠蔽性が高いので、酸化チタンの含有量は、樹脂成分１００質量部に対して、０．００１質量部以上が好ましく、０．００２質量部以上がより好ましく、０．００５質量部以上がさらに好ましく、０．５質量部未満が好ましく、０．４５質量部以下が好ましく、さらに０．３質量部以下が好ましい。酸化チタンの含有量が０．００１質量部以上であれば、鮮やかな色を有する半透明のカバーが得られ、酸化チタンの含有量が０．５質量部以上になると、カバーが隠蔽性を示す傾向がある。
【００６９】
（他の成分）
前記樹脂組成物は、上述した成分のほか、顔料成分、酸化亜鉛、炭酸カルシウムや硫酸バリウムなどの質量調整材、分散剤、老化防止剤、蛍光増白剤、滑剤、光安定剤などを、カバーの性能を損なわない範囲で含有してもよい。
【００７０】
前記カバー用の樹脂組成物は、例えば、第一基材樹脂、蛍光顔料および必要に応じて配合される添加剤をドライブレンドすることにより得られる。また、ドライブレンドした混合物を、押出してペレット化してもよい。ドライブレンドには、例えば、ペレット状の原料を配合できる混合機を用いるのが好ましく、より好ましくはタンブラー型混合機を用いる。押出は、一軸押出機、二軸押出機、二軸一軸押出機など公知の押出機を使用することができる。
【００７１】
［ゴルフボール］
本発明のゴルフボールの構造は、球状コアと、前記球状コアを被覆するカバーとを有するものであれば特に限定されない。ゴルフボールの構造としては、例えば、単層の球状コアと前記球状コアを被覆するカバーとを有するツーピースゴルフボール；センターと前記センターを被覆する１層の中間層とからなる球状コアと前記球状コアを被覆するカバーとを有するスリーピースゴルフボール；センターと前記センターを被覆する２層以上の中間層とからなる球状コアと前記球状コアを被覆するカバーとを有するマルチピースゴルフボール；などが挙げられる。
【００７２】
前記コアまたはセンターには、公知のゴム組成物（以下、単に「コア用ゴム組成物」という場合がある）を用いることができ、例えば、基材ゴム、共架橋剤および架橋開始剤を含むゴム組成物を加熱プレスして成形することができる。
【００７３】
前記基材ゴムとしては、特に、反発に有利なシス結合が４０質量％以上、好ましくは７０質量％以上、より好ましくは９０質量％以上のハイシスポリブタジエンを用いることが好ましい。前記共架橋剤としては、炭素数が３〜８個のα，β−不飽和カルボン酸またはその金属塩が好ましく、アクリル酸の金属塩またはメタクリル酸の金属塩がより好ましい。金属塩の金属としては、亜鉛、マグネシウム、カルシウム、アルミニウム、ナトリウムが好ましく、より好ましくは亜鉛である。共架橋剤の使用量は、基材ゴム１００質量部に対して２０質量部以上５０質量部以下が好ましい。前記共架橋剤として炭素数が３〜８個のα，β−不飽和カルボン酸を使用する場合、金属化合物（例えば、酸化マグネシウム）を配合することが好ましい。架橋開始剤としては、有機過酸化物が好ましく用いられる。具体的には、ジクミルパーオキサイド、１，１−ビス（ｔ−ブチルパーオキシ）−３，３，５−トリメチルシクロヘキサン、２，５−ジメチル−２，５−ジ（ｔ―ブチルパーオキシ）ヘキサン、ジ−ｔ−ブチルパーオキサイドなどの有機過酸化物が挙げられ、これらのうちジクミルパーオキサイドが好ましく用いられる。架橋開始剤の配合量は、基材ゴム１００質量部に対して、０．２質量部以上が好ましく、より好ましくは０．３質量部以上であって、５質量部以下が好ましく、より好ましくは３質量部以下である。
【００７４】
また、前記コア用ゴム組成物は、さらに、有機硫黄化合物を含有してもよい。前記有機硫黄化合物としては、ジフェニルジスルフィド類、チオフェノール類、チオナフトール類を好適に使用することができる。有機硫黄化合物の配合量は、基材ゴム１００質量部に対して、０．１質量部以上が好ましく、より好ましくは０．３質量部以上であって、５．０質量部以下が好ましく、より好ましくは３．０質量部以下である。前記コア用ゴム組成物は、さらにカルボン酸および／またはその塩を含有してもよい。カルボン酸および／またはその塩としては、炭素数が１〜３０のカルボン酸および／またはその塩が好ましい。前記カルボン酸としては、脂肪族カルボン酸、芳香族カルボン酸（安息香酸など）のいずれも使用できる。カルボン酸および／またはその塩の配合量は、基材ゴム１００質量部に対して、１質量部以上、４０質量部以下である。
【００７５】
前記コア用ゴム組成物には、基材ゴム、共架橋剤、架橋開始剤、有機硫黄化合物に加えて、さらに、酸化亜鉛や硫酸バリウムなどの重量調整剤、老化防止剤、色粉などを適宜配合することができる。前記コア用ゴム組成物の加熱プレス成型条件は、ゴム組成に応じて適宜設定すればよいが、通常、１３０℃〜２００℃で１０分間〜６０分間加熱するか、あるいは１３０℃〜１５０℃で２０分間〜４０分間加熱した後、１６０℃〜１８０℃で５分間〜１５分間と２段階加熱することが好ましい。
【００７６】
球状コアが中間層を有する場合、中間層材料としては、例えば、ポリウレタン樹脂、アイオノマー樹脂、ポリアミド樹脂、ポリエチレンなどの熱可塑性樹脂；スチレンエラストマー、ポリオレフィンエラストマー、ポリウレタンエラストマー、ポリアミドエラストマー、ポリエステルエラストマーなどの熱可塑性エラストマー；ゴム組成物の硬化物などが挙げられる。ここで、アイオノマー樹脂としては、例えば、エチレンとα，β−不飽和カルボン酸との共重合体中のカルボキシル基の少なくとも一部を金属イオンで中和したもの、またはエチレンとα，β−不飽和カルボン酸とα，β−不飽和カルボン酸エステルとの三元共重合体中のカルボキシル基の少なくとも一部を金属イオンで中和したものが挙げられる。前記中間層には、さらに、硫酸バリウム、タングステンなどの重量調整剤、老化防止剤、顔料などが配合されていてもよい。
【００７７】
中間層を形成する方法としては、特に限定されないが、例えば、中間層用組成物を予め半球殻状のハーフシェルに成形し、それを２枚用いて球体を包み、加圧成形する方法、または、中間層用組成物を直接球体上に射出成形して球体を包み込む方法などを挙げることができる。
【００７８】
中間層用組成物を球体上に射出成形して中間層を成形する場合、成形用上下金型としては、半球状キャビティを有しているものを使用することが好ましい。射出成形による中間層の成形は、ホールドピンを突き出し、被覆球体を投入してホールドさせた後、加熱溶融された中間層用組成物を注入して、冷却することにより中間層を成形することができる。
【００７９】
圧縮成形法により中間層を成形する場合、ハーフシェルの成形は、圧縮成形法または射出成形法のいずれの方法によっても行うことができるが、圧縮成形法が好適である。中間層用組成物を圧縮成形してハーフシェルに成形する条件としては、例えば、１ＭＰａ以上、２０ＭＰａ以下の圧力で、中間層用組成物の流動開始温度に対して、−２０℃以上、＋７０℃以下の成形温度を挙げることができる。前記成形条件とすることによって、均一な厚みをもつハーフシェルを成形できる。ハーフシェルを用いて中間層を成形する方法としては、例えば、球体を２枚のハーフシェルで被覆して圧縮成形する方法を挙げることができる。ハーフシェルを圧縮成形して中間層に成形する条件としては、例えば、０．５ＭＰａ以上、２５ＭＰａ以下の成形圧力で、中間層用組成物の流動開始温度に対して、−２０℃以上、＋７０℃以下の成形温度を挙げることができる。前記成形条件とすることによって、均一な厚みを有する中間層を成形できる。
【００８０】
なお、成形温度とは、型締めから型開きの間に、下型の凹部の表面が到達する最高温度を意味する。また組成物の流動開始温度は、島津製作所の「フローテスター  ＣＦＴ−５００」を用いて、ペレット状の熱可塑性樹脂組成物を、プランジャー面積：１ｃｍ2、ＤＩＥ  ＬＥＮＧＴＨ：１ｍｍ、ＤＩＥ  ＤＩＡ：１ｍｍ、荷重：５８８．３９９Ｎ、開始温度：３０℃、昇温速度：３℃／分の条件で測定することができる。
【００８１】
前記球状コアの直径は、３４．８ｍｍ以上が好ましく、より好ましくは３６．８ｍｍ以上、さらに好ましくは３８．８ｍｍ以上であり、４２．２ｍｍ以下が好ましく、４１．８ｍｍ以下がより好ましく、さらに好ましくは４１．２ｍｍ以下であり、最も好ましくは４０．８ｍｍ以下である。前記球状コアの直径が３４．８ｍｍ以上であれば、カバーの厚みが厚くなり過ぎず、反発性がより良好となる。一方、球状コアの直径が４２．２ｍｍ以下であれば、カバーが薄くなり過ぎず、カバーの機能がより発揮される。
【００８２】
カバー用組成物を用いてカバーを成形する態様は、特に限定されないが、カバー用組成物を球状コア上に直接射出成形する態様、あるいは、カバー用組成物から中空殻状のシェルを成形し、球状コアを複数のシェルで被覆して圧縮成形する態様（好ましくは、カバー用組成物から中空殻状のハーフシェルを成形し、球状コアを２枚のハーフシェルで被覆して圧縮成形する方法）を挙げることができる。カバーが成形されたゴルフボール本体は、金型から取り出し、必要に応じて、バリ取り、洗浄、サンドブラストなどの表面処理を行うことが好ましい。また、所望により、マークを形成することもできる。
【００８３】
前記カバーの厚さは、０．３ｍｍ以上が好ましく、より好ましくは０．４ｍｍ以上、さらに好ましくは０．５ｍｍ以上であり、２．０ｍｍ以下が好ましく、より好ましくは１．５ｍｍ以下、さらに好ましくは１．０ｍｍ以下である。カバーの厚さが０．３ｍｍ以上であればカバーの成形がより容易となり、２．０ｍｍ以下であれば相対的にコアの直径を大きくできるため、ゴルフボールの反発性能が向上する。
【００８４】
カバーに形成されるディンプルの総数は、２００個以上５００個以下が好ましい。ディンプルの総数が２００個未満では、ディンプルの効果が得られにくい。また、ディンプルの総数が５００個を超えると、個々のディンプルのサイズが小さくなり、ディンプルの効果が得られにくい。形成されるディンプルの形状（平面視形状）は、特に限定されるものではなく、円形；略三角形、略四角形、略五角形、略六角形などの多角形；その他不定形状；を単独で使用してもよいし、２種以上を組合せて使用してもよい。
【００８５】
カバーが成形されたゴルフボールは、金型から取り出し、必要に応じて、バリ取り、洗浄、サンドブラストなどの表面処理を行うことが好ましい。また、所望により、塗膜やマークを形成することもできる。前記塗膜の膜厚は、特に限定されないが、５μｍ以上が好ましく、７μｍ以上がより好ましく、５０μｍ以下が好ましく、４０μｍ以下がより好ましく、３０μｍ以下がさらに好ましい。膜厚が５μｍ未満になると継続的な使用により塗膜が摩耗消失しやすくなり、膜厚が５０μｍを超えるとディンプルの効果が低下してゴルフボールの飛行性能が低下するからである。
【００８６】
本発明のゴルフボールの直径は、４０ｍｍから４５ｍｍが好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。また、ゴルフボールの質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００８７】
図１は、本発明の一実施形態に係るゴルフボール１が示された一部切り欠き断面図である。ゴルフボール１は、球状コア２と、球状コア２を被覆するカバー３とを有する。このカバーの表面には、多数のディンプル３１が形成されている。このゴルフボール３の表面のうち、ディンプル３１以外の部分は、ランド３２である。このゴルフボール１は、カバー３の外側にペイント層およびマーク層を備えているが、これらの層の図示は省略されている。
【実施例】
【００８８】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００８９】
［評価方法］
（１）色調
カバーの色調は、色差計（コニカミノルタ社製、「ＣＭ−３５００ｄ」）を用いて測定した。カバーの色調は、カバーをコア上に形成したゴルフボール本体の状態で測定した。
【００９０】
（２）発色安定性
成形直後のゴルフボールと成形後１か月経過したゴルフボールを比較し、複数人により評価した。発色性に変化がないと答えた人数に基づき、下記の格付けを行った。なお、発色性の評価は、ＪＩＳ  ５６００−４−３（１９９９）に準じて行った。
１：８０％以上
２：６０％以上８０％未満
３：４０％以上６０％未満
４：２０％以上４０％未満
５：２０％未満
【００９１】
［ゴルフボールの作製］
（１）コアの作製
表２に示す配合のゴム組成物を混練ロールにより混練し、半球状キャビティを有する上下金型内で１７０℃、２０分間加熱プレスすることにより直径３９．５ｍｍの球状コアを得た。
【００９２】
【表２】
2018102561.tif 000006
【００９３】
表２で使用した原料は以下の通りである。
ポリブタジエンゴム：ＪＳＲ社製、ハイシスポリブタジエン「ＢＲ７３０」（シス−１，４−結合含有量＝９６質量％、１，２−ビニル結合含有量＝１．３質量％、ムーニー粘度（ＭＬ1+4（１００℃））＝５５、分子量分布（Ｍｗ／Ｍｎ）＝３）
アクリル酸亜鉛：日触テクノファインケミカル社製、「ＺＮＤＡ−９０Ｓ」
酸化亜鉛：東邦亜鉛社製、「銀嶺Ｒ」
酸化チタン：石原産業社製、「Ａ２２０」
ジフェニルジスルフィド：住友精化社製
ジクミルパーオキサイド：日油社製、「パークミル（登録商標）Ｄ」
【００９４】
表３に示す材料をドライブレンドし、二軸混練型押出機によりミキシングして、ペレット状のカバー用組成物を得た。押出は、スクリュー径４５ｍｍ、スクリュー回転数２００ｒｐｍ、スクリューＬ／Ｄ＝３５で行った。配合物は、押出機のダイの位置で１５０〜２３０℃に加熱された。カバーの厚さは、１．６ｍｍとした。
【００９５】
【表３】
2018102561.tif 000007
【００９６】
表３で使用した原料は以下の通りである。
ウレタン樹脂：エラストラン（登録商標）ＮＹ８２Ａ：ＢＡＳＦジャパン社製、ポリウレタンエラストマー（ポリオール成分；ポリテトラメチレンエーテルグリコール、ポリイソシアネート成分；ジシクロヘキシルメタン−４，４’−ジイソシアネート、鎖延長剤；１，４−ブタンジオール）（ショアＡ硬度８２）
ワックスマスターＶＤ：ＢＡＳＦジャパン社製、滑剤
ＪＦ−９０：城北化学工業社製、光安定剤
酸化チタン：石原産業社製、「Ａ２２０」
エポカラーＦＰ３０００：UKSEUNG CHEMICAL CO.,LTD.製（ベンゾグアナミン樹脂（ベンゾグアナミンとホルムアルデヒドとの縮合物）に蛍光染料を分散させ、固着させた蛍光顔料）
ルミカラー  Ｙｅｌｌｏｗ：有限会社菓子の素テクノロジーズ製（アクリル樹脂に蛍光染料を分散させ、固着させた蛍光顔料）
ＦＸ３０５：シンロイヒ社製（ベンゾグアナミン樹脂（ベンゾグアナミンとホルムアルデヒドとの縮合物）に蛍光染料を分散させ、固着させた蛍光顔料）
ＺＱ１７：デイグロ社製（ポリエステル樹脂に蛍光染料を分散させ、固着させた蛍光顔料）
リシノール酸バリウム：日東化成社製
１２−ヒドロキシステアリン酸亜鉛：日東化成社製
ラウリン酸亜鉛：日東化成社製
【００９７】
表３に示したように、ゴルフボールＮｏ．１〜１３は、カバーの基材樹脂の溶解度パラメーター値（ＳＰ１）（（ｃａｌ／ｃｍ3）0.5）と、前記顔料のベース樹脂の溶解度パラメーター値（ＳＰ２）（（ｃａｌ／ｃｍ3）0.5）との差の絶対値（│ＳＰ１−ＳＰ２│）が６以下である。これらのゴルフボールは、いずれも発色安定性が優れていた。これらの中でも、絶対値（│ＳＰ１−ＳＰ２│）が０．５以下であるゴルフボールＮｏ．１〜９は、発色安定性が特に優れていた。
【符号の説明】
【００９８】
１：ゴルフボール、２：球状コア、３：カバー、３１：ディンプル、３２：ランド
【図１】
2018102561.tif 000008